(57)【特許請求の範囲】
【請求項１】
多芯導体線の端部に前記多芯導体線の個々の線同士が互いに絡み合って加圧成形されている端子を有することを特徴とするフューズフリー回路遮断器用リード線。
【請求項２】
請求項１において、前記加圧成形された個所に他の導体がろう付又は機械的に接続されていることを特徴とするフューズフリー回路遮断器用リード線。
【請求項３】
多芯導体線を部分的に前記多芯導体線の個々の線同士が互いに絡み合った状態に加工する加工工程と、該加工された部分を仮成形する仮成形工程と、該仮成形した部分を更に圧力を加えて加圧成形又は塑性加工する加工工程とを有することを特徴とするフューズフリー回路遮断器用リード線の製造法。
【請求項４】
駆動手段により回路の開閉動作を行う可動接触子と、該可動接触子に対向して配設された固定接触子と、前記可動接触子が設けられ軸に支持されて回転可能の導体からなるアームと、該アームと外部接続端子とを結ぶ多芯導体よりなる可動部リード線とを備え、定格電流より大きい電流が流れることによって自動的に前記回路を遮断するフューズフリー回路遮断器において、前記可動部リード線は多芯導体線の端部に前記多芯導体線の個々の線が互いに絡み合って加圧成形されている端子を有することを特徴とするフューズフリー回路遮断器。
【発明の詳細な説明】
【０００１】
【発明の属する技術分野】
本発明は、新規なフューズフリー遮断開閉器用リード線とその製造法及びそれを用いたフューズフリー遮断器とその製造法に関する。
【０００２】
【従来の技術】
従来、フューズフリー遮断開閉器や漏電遮断器等の可動部リード線のアームと外部接続端子の接続部には、多芯導体線が用いられている。多芯導体線の線数は電気機器の電流容量によって変わってくる。そして、その端部の固着法は、電流容量が比較的小さい場合は、多芯導体線の端部を抵抗溶接機により、溶融させて固着する方法が用いられている。また、比較的大きい電流で線数が多い場合は、抵抗溶接機による溶融法はうまくいかないため、例えばＳｎめっきの多芯線を用いてそして、抵抗溶接機によりＳｎを利用して溶融して固着している。
【０００３】
すなわち、従来の端末処理方法としては、多芯線の数が比較的少ない場合は、抵抗溶接機を用いて線同士を固着している。また、線数が多くなると抵抗溶接機による固着にも限界があり、その固着法として、多芯線の夫々にめっきを施し、そのめっきを利用して抵抗溶接機による端末固着を行っているのが現状である。
夫々の方法にも一長一短が存在する。すなわち、前者では線材同士を溶接すると処理温度が線材の溶融温度まで加熱されることになり、線材自身の熱損傷が大きく電気機器としては致命的な抵抗の増加を来すことになる。また、後者では線材の夫々にめっきを施すため線材自身の価格が高価になること、並びに他の因子として求められている可とう性がめっき膜のため、また、抵抗溶接を行って固着したため悪くなると言った問題が存在している。
【０００４】
上記したように従来の端末処理の方法については、なんらかの欠点を有しており、多芯線の端末処理を高品質に作製することは困難であった。
【０００５】
つまり多芯導体線と言うことから線数が多くその端末処理には、簡便な方法が確立されておらず、苦慮している。
【０００６】
このようにして固着した端末部を次に、遮断開閉器や漏電遮断器等の可動部リード線のアームと外部接続端子の夫々の接続部に接続する方法としては、従来一般的には抵抗溶接機を用いた抵抗ろう付けやガスバーナを用いたトーチろう付け等が適用され、接合されている。
【０００７】
すなわち、ここで用いられているろう材は銀ろう，りん銅ろう材が一般的であり、接続部の信頼性が要求されている。
【０００８】
【発明が解決しようとする課題】
フューズフリー遮断開閉器用や漏電遮断機等の電機機器においては、接点の電気的機能を発揮するために多芯線が導体線として多く用いられており、導体線の端末処理が大変重要な役割を果たしている。端末処理としては、まず多芯線の端部を固着して次の端子への接続を容易にしようとする思想である。つまり、固着と接続を同時に行うことが非常に困難であると考えられる。多芯導体線は種々の電機機器に使用されるため、それに伴い導体線も種々の種類が適用されることになる。すなわち、線径や線数の異なったものなど種々雑多であり、これらの線材の端末処理が容易に出来ることが望まれていた。
【０００９】
また、端末において導体線の数が３本の場合から多芯本（例えば10,000本）の場合や、しかも線径の範囲が例えば０.０１mmから０.３mm位までの場合などは全ての導体線を一括固着することは、従来の方法では非常に困難であった。すなわち、導体線が多数本で尚且つ線径の小さいものから大きいものまで、その端末箇所をできれば加熱温度を上げることなく、そしてできれば線材にめっき等施さないで固着できる信頼性の高い端末構造が強く望まれていた。
【００１０】
本発明の目的は、多芯導体線の他の端子への接続部となる端末部を加熱することなく形成したフェーズフリー遮断器用リード線とその製造法及びそれを用いた遮断開閉器とその製造法を提供するにある。
【００１１】
【課題を解決するための手段】
本発明は、駆動手段により回路の開閉動作を行う可動接触子と、該可動接触子に対向して配設された固定接触子と、前記可動接触子が設けられた軸に支持されて回転可能の導体からなるアームと、該アームと外部接続端子とを結ぶ多芯導体よりなる可動部リード線とを備え、定格電流より大きい電流が流れることによって自動的に前記回路を遮断するフューズフリー回路遮断器（ＦＦＢ）において、前記可動部リード線の前記アームと前記外部接触端子との接続部が、多芯導体線の端末部を該多芯導体線同士が乱雑に絡みあった不規則，不揃い状態で圧縮成形された多芯導体線を用いることを特徴とする遮断開閉器にある。
【００１２】
本発明は、更に前述のＦＦＢにおいて、他の接続端子と接続できるような穴等の加工を施している多芯導体線を用いるのが好ましい。
【００１３】
本発明は、前記ＦＦＢにおいて、前記可動部リード線の前記アームと前記外部接続端子との接続部が、多芯導体線の端末成形箇所を該多芯導体線と成形助材とを絡みあわせた不規則，不揃い状態で圧縮成形されている多芯導体線を用いてることを特徴とするにある。
【００１４】
本発明は、前記ＦＦＢにおいて、前記可動部リード線の前記アームと前記外部接続端子との接続部が、多芯導体線の端末成形箇所を該多芯導体線と成形助材とを絡みあわせた不規則，不揃い状態で圧縮成形され、且つ他の接続端子と接続できるような穴等の加工を施していることを特徴とする。
【００１５】
本発明は、成形助材として、その材料が銅，錫，鉛，銀，インジウムの中から選ばれたもので、その形状は線状，粉末状，帯状，めっき，溶射等からなり乱雑に絡みあった不規則，不揃い状態で圧縮成形されていることが好ましい。
【００１６】
本発明は、上記記載の多芯導体線は、線径が０.０１mmから１.５mmの範囲で、線数が３本以上で、線材がＣｕ，Ａｌ，Ａｇ，Ａｕ等が好ましい。
【００１７】
本発明は、上記端末成形構造は、線径の異なる導体線が組み合わされていること、また、線材の異なる材料が組み合わされているものを用いることが好ましい。
【００１８】
本発明は、前記ＦＦＢにおいて、前記可動部リード線の前記アームと前記外部接続端子との接続部が、多芯導体線の端末部を該多芯導体線同士が乱雑に絡みあった不規則，不揃い状態で圧縮成形された多芯導体線を用い、該多芯導体線接続部の両端をろう材により接合していることを特徴とする。
【００１９】
本発明は、前記ＦＦＢにおいて、前記可動部リード線の前記アームと前記外部接続端子との接続部が、多芯導体線の端末部を該多芯導体線同士が乱雑に絡みあった不規則，不揃い状態で圧縮成形され且つ、他の接続端子と接続できるような穴等の加工を施している多芯導体線を用い、該多芯導体線接続部両端の穴を用いネジ，リベット等で可締めて接続したことを特徴とする。
【００２０】
本発明は、前記ＦＦＢにおいて、多芯導体線の端部の成形部を不規則，不揃いに成形する加工工程、該成形した端部を仮成形にする加工工程及び該加工された端部に圧縮を加えて成形品に加工する工程を有した製造法にある。
【００２１】
本発明は、駆動手段により回路の開閉動作を行う可動接触子と、該可動接触子に対向して配設された固定接触子と、前記可動接触子が設けられた軸に支持されて回転可能の導体からなるアームと、該アームと外部接続端子とを結ぶ多芯導体よりなる可動部リード線とを備え、定格電流より大きい電流が流れることによって自動的に前記回路を遮断するフューズフリー回路遮断器（ＦＦＢ）において、多芯導体線の電気的性能を持たせるために、まず端末部を一体化する必要性に鑑み、熱損傷のない冷間において所望の形状に成形することを目標とした。
【００２２】
本発明は、多芯導体線の端部成形箇所又は部分的に多芯導体線同士が乱雑に絡みあった不規則，不揃い状態で圧縮成形加圧成形又は塑性加工されていることを特徴とするフューズフリー回路遮断器用リード線にある。
【００２３】
本発明のフューズフリー回路遮断器用リード線は、多芯導体線の端部成形箇所又は部分的に多芯導体線同士が乱雑に絡みあった不規則，不揃い状態で前述と同様に加工又は成形され、且つ他の接続端子と接続できるような穴等の加工を施していることを特徴とする。
【００２４】
本発明のフューズフリー回路遮断器用リード線は、多芯導体線の端部成形箇所又は部分的に多芯導体線と成形助材とを絡み合わせた不規則，不揃い状態で成形又は加工されていることを特徴とし、また他の接続端子と接続できるような穴等の加工を施していることを特徴とする。
【００２５】
該述した成形助材としては、銅，錫，鉛，銀，インジウムの中から選ばれたもので、その形状は線状，粉末状，帯状，めっき，溶射等からなるのが好ましい。また、多芯導体線は、線径が０.０１mmから１.５mmの範囲で、線数が３０本以上好ましくは１００本以上で、線材がＣｕ，Ａｌ，Ａｇ，Ａｕ等を用いることができる。
【００２６】
本発明の端末成形構造は、線径の異なる導体線が組み合わされていること、また、線材の異なる材料が組み合わされていることが好ましい。
【００２７】
そしてまた、本発明は、該記述の端末成形された多芯導体線が、他の導体端子に接続されていることを特徴とする。
【００２８】
本発明は、多芯導体線の端部又は部分的に個々の線同士が互いに絡み合った不規則，不揃いに成形する加工工程、該成形した端部を仮成形にする加工工程及び該加工された端部に圧縮又は塑性加工を加えて成形品に加工する工程を有することを特徴とするフューズフリー回路遮断器用リード線の製造法にある。
【００２９】
本発明のフューズフリー回路遮断器用リード線は、多芯導体線を電気的性能を持たせるために、まず端末部を一体化する必要性に鑑み熱損傷のない冷間において所望の形状に成形することを満たし、そしてまた、冷間で成形した端部を次に他の電気的導体端子と接続することが好ましい。
【００３０】
この端末成形は、多芯導体線を一端ほぐし導体線同士が乱雑に絡み合った不規則，不揃い状態にして成形することにより成し得ることができる。こうして形成された端末部は他の導体端子に接続することも十分に可能なように考慮されている。成形品は、成形時に穴等を施すこともできるし、その穴を利用してネジ止めもできるし、また、一般的なろう付け等を用いて接合できる。
【００３１】
すなわち、本発明のフューズフリー回路遮断器用リード線の多芯導体線は銅線の撚り線からなっており、ここではその束で構成されており、６束から構成されている。端部は、多芯導体線が絡み合った不規則，不揃い状態で成形され、一体成形されている。
【００３２】
そして、この端部は他の導体端子と接続する場合が出てくる。接合法の一例としては抵抗溶接機を用いた抵抗ろう付けが推奨される。抵抗溶接機を用いるのは、加熱と加圧が同時にでき、しかも、短時間で接合ができることによる。そしてほとんどは大気中で接合されるため、接合時間は短ければ短いほど、酸素との反応が少ないため良好な継ぎ手が得られる。また、抵抗溶接機は接合部の信頼性をより高めるために二段加熱，加圧方式を採用することが好ましい。
【００３３】
多芯導体線の場合において一段目の加熱加圧では抵抗値の高いろう材が発熱し、ろう材が加熱されると同時に多芯線もある温度に加熱され、二段目の加熱加圧でろう材が溶融し多芯線の線材にろう材が濡れる。従って、多芯線の線材が加熱される前に一気にろう材を加熱しても濡れが生じにくいので二段加熱を行うのがより好ましい。二段加熱，加圧方式は多芯線が比較的多い場合に用いられる方式であり、多芯線が比較的少ない場合は、一段方式加熱加圧でも十分に接合は行われる。
【００３４】
本発明に用いるろう材としてりん入りろう材が好ましい。りん入りろう材としては重量で、Ｐ３〜８％、又は更にＡｇ４〜７％又は１３〜１７％を含むＣｕ合金からなるろう材が好ましく、更にこれらのろう材にはＳｎ及びＡｕを５％以下含むことができる。ろう材は接合時に燐が被接合材の酸化物を除去しろうの濡れ性を向上させるとともに、通常ろう材に際し必要であったフラックスを不要とすることが出来るため、接合後の洗浄をする必要がなく、従来用いていたフラックスの残存による被接合材の腐食をなくすことが出来る。そして、りん入りろう材は抵抗ろう付けが好ましいので、ろう箔を接合界面に配置することが望ましい。その厚さや幅は成形構造の大きさによって決定される。
【００３５】
多芯導体線の端部に穴を設けることにより他の導体に対して機械的に接続できる。穴は冷間成形時に同時に加工することにより、作製する。
【００３６】
また、本発明において成形を行う多芯線材は、裸銅線を用いるのが最も多いが成形時の圧縮力を小さくしたい場合や成形部の固着力をより強くしたい場合などは、成形助材を用いることも有効である。接合助材としては種々考えられるが、好ましくは多芯線自身より軟らかい材料を選択することが大事である。それは金型により成形する時に軟らかい材料であれば加圧で伸び多芯線材に絡み、多芯線の密着性を向上させる効果があるからである。材料としては、軟らかい銅，錫，鉛，銀，インジウム等が推奨される。その形状は線状，粉末状，帯状，めっき，溶射等が推奨される。
【００３７】
多芯線を形成する状態は、ストレート線，撚り線や網線等が適用され、電気的性能上通電電流に応じて多芯線の大きさや線径が変わってくる。
【００３８】
多芯導体線に求められるのは、多芯導体線の端末処理、すなわち導体線同士が電気的に確実に導通していること、そして長期使用に対して不具合が生じないことである。これらを満足させるためには、多芯導体線の各線がお互いに絡み合い且つ線同士の密着が良好に成形されていることが必要である。
【００３９】
以上のように多芯導体線の冷間圧縮成形による端末成形構造部は、線材が乱雑に絡み合った不規則，不揃い状態で成形されているため個々の線同士での高い固着力，結合力を示し高い強度を有していた。
【００４０】
また、圧縮した端末成形品は他の導体端子に接続する場合においても、例えばろう付けによる接続においてもろう材が両者を濡らし、良好な接合が達成できた。また、ネジやリベット方式による接続においても電気的な安定した特性を有した。
【００４１】
このようにして作製した端末成形構造部は、それ自身の固着力も高いことが明らかとなり、また、他の導体端子との接続においても満足する形態が得られた。すなわち、熱損傷の少ない端末成形構造部が得られ、信頼性の高い多芯導体線であることを確認している。
【００４２】
また、多芯導体線においては種々な線材のもの、ＪＩＳで呼ぶ電気銅線、または銀線，金線、あるいは夫々の線材に例えば錫メッキ等を施した線材までが本発明の多芯線として適用できる。端部としては、角線や楕円形等の形状においても同様に本発明の冷間圧縮成形構造で作製できる。
【００４３】
本発明で適用する多芯線材は、裸線が多いため耐食性や耐酸化性等を考慮した対策をとることも有効である。例えば、リード線及び端末部を絶縁物で覆うことも信頼性向上に寄与することを確認している。
【００４４】
【発明の実施の形態】
（実施例１）
フューズフリー遮断器用リード線を以下の様に製造した。
【００４５】
多芯導体線はＣｕ撚り線，線径：０.０５mm，１束の線数：２４１３本を３列２段の６束：１４４７８本，長さ：６５mmを冷間圧縮により成形した。
【００４６】
本発明の基本的な冷間圧縮成形の製造工程を以下により説明する。まず図１に示すように撚り線よりなる多芯導体線１を所定の長さに切断し、２段に重ねて６束にした。６束の一端部を図２に示すように押え治具３１により端部を所定長さを出して固定して、周方向に回転する周方向回転ブラシ３２を回転しながら多芯導体線１の端部を軸を中心に回転する軸方向回転ブラシ３３を回転させて図３の様に多芯導体線１をよじるとともにブラシで回転させながら乱雑，不規則，不揃いに絡み合わせた団子状態３にする。回転ブラシで団子状態３にする前に所定の長さで押さえ多芯撚り線の端末部２を一端ほぐし、中心から外側へ広げる作業を行った。
【００４７】
次に図４に示す金型３４によりポンチ３５により加圧し仮成形部４を施し図５に示すように６束の線の大きさよりやや大きい形状を作製する。そして仮成形部４を図６のプレス機に配置し、押え治具３１で端部を固定し、ポンチ３５により圧力２〜４トンで加圧し、図７に示すように所定の形状の端子となる成形部５に成形した。成形部５の形状は、８.２mm×８.１mm，厚さ：約４.５mmであった。
このようにして一束又は複数束の多芯線の端部を冷間加工により所定の形状に成形し、一体化することができる。一体化した成形部５は、前記したように多芯導体線１が不規則，不揃いに絡み合っており、その断面２０倍で観察した図を図８に示す。図の上部が外側で、下部が成形部５の内部である。図に示す様に成形部５の表面部は多芯導体線が回転ブラシによって色んな方向にバラバラに絡み合って加工変形を受けた後ポンチの押圧面に添って変形を受け、ポンチ面に横になった形で形成されている。個々の線が横に寝た状態の深さは約０.５ 〜１mmである。この横に寝た状態の深さは加圧力の大きさに比例したものであり、本実施例においては０.２mm 以上の加圧力とするのが好ましい。
【００４８】
（実施例２）
実施例１と同様にフューズフリー遮断器用リード線を製造した。
【００４９】
多芯導体線はＣｕストレート線，線径：０.１mm，線数：４０４０本，長さ：任意（ここでは７０mm）を冷間により圧縮成形した。
【００５０】
本実施例の冷間圧縮成形の製造工程は実施例１と同じ工程により行った。まず図１に示すようにストレート線からなる多芯導体線１を所定の長さに切断する。線材の一端部を図２，図３に示すように所定の長さで押さえ多芯ストレート線の端末部２を中心から外側へ広げる。次にブラシにより回転を加えよじる。そしてブラシで回転させながら乱雑，不規則，不揃いに絡み合わせた団子状態３にする。次に図４の金型により仮成形部４を施し図５に示すように４束の線の大きさよりやや大きい形状を作製する。そして仮成形部４を図６のプレス機により押し圧を行い図７に示すように所定の形状の成形部５に成形する。成形品の形状は、  ６.２mm×６.１mm，厚さ：３.５mmであった。この時のプレス機の圧力は約３.２ton である。
【００５１】
このようにして多芯ストレート線の端末部を冷間により所定の形状に成形し、一体化することができる。一体化した成形部は、図８に示したような線材が不規則，不揃いに絡み合っていた。
【００５２】
（実施例３）
実施例１の条件で作製した６束多芯導体線の端末成形部を他の端子板７に接続した例を図９に示す。（ａ）はろう付けした例であり、導体端子はＣｕにＡｇめっきした板状、４mm厚みで抵抗溶接機による抵抗ろう付けを行った。ろう材８はりん銅ろう：重量でＰ５％，Ａｇ１５％，残部Ｃｕである。ろう材の厚さは0.13mmである。
【００５３】
抵抗ろう付け条件は一段加熱：加圧４５kg，電流６.２ｋＡ，１秒，二段加熱：加圧４５kg，電流６.８ｋＡ，１.５秒で接合した。
【００５４】
その結果、多芯導体線成形部と導体端子とはりん銅ろうにより良好なろう付けを達成した。
【００５５】
（ｂ）は金具９を用いてリベット１０による接続した例を示す。金具９は成形部５の保護を行い、他の端子板７との接続板の作用を有する。そして金具９の穴６と端子の穴をリベット１０により加締めて両者を固定する。リベット１０材にはＣｕ，Ｃｕ合金，Ａｌ合金，Ｆｅ系等が適用できる。この方式で接続すると端末成形から端末接続まで全て冷間で行われるため、熱損傷が無く可とう性に優れた端末成形構造の多芯導体線が得られた。
【００５６】
（実施例４）
実施例１と同様にフューズフリー遮断器用リード線を製造した。
【００５７】
多芯導体線はＣｕ線，線径：０.０５mm，１束の線数：２４１３本を３列２段の６束：１４４７８本，長さ：任意（ここでは７０mm）を冷間圧縮により成形した。
【００５８】
冷間圧縮成形の製造工程は実施例１と同様である。但し、仮成形時に所望の穴径を施す心棒が使われる。成形品の形状は、８.２mm×８.１mm，厚さ約４.５mm ，穴径４.５mmであった。この時のプレス機の圧力は約３tonである。
【００５９】
このようにして多芯線の端末部を冷間により所定の形状に成形し、一体化した穴付き成形構造を図１０に示す。
【００６０】
穴付き端末成形構造物を他の導体端子に接続する例を図１１に示す。（ａ）はネジ接続した構造を示す。すなわち、端末成形部の上に金具１２を用い、ワッシャ１３を介在させたネジ１１により端子板７に締め付け、端子板７と端末成形部５を接続した。（ｂ）はリベット接続した構造を示す。すなわち、端末成形部の上に金具１２を用い、リベット１４により端子板７と端末成形部５を締め付け、端子板７と端末成形部５を接続した。
【００６１】
（実施例５）
実施例１と同様に前述のリード線を製造した。
【００６２】
多芯導体線はＣｕ線，線径：０.０５mm，１束の線数：２４１３本，長さ：任意（ここでは６５mm）を冷間圧縮により成形した。
【００６３】
冷間圧縮成形の製造工程は実施例１と同様である。成形品の形状は、（ａ）は６mm×２.１mm，厚さ約２.３mmであった。（ｂ）は長さ６mm，線径が約２mmに成形された。この時のプレス機の圧力は約０.８tonである。
【００６４】
このようにして作製した多芯線の端末部を次に、他の導体端子に接続する形態を図１２に示す。（ａ）は角型成形部の接続例を示す。すなわち、予め作製された専用の接続端子１５に冷間成形した成形部５を端子として挿入し、接続端子  １５のネジ１６により締め付けて両者を一体化させる。（ｂ）は丸型成形部の接続例を示す。すなわち、予め作製された専用の接続端子１７に冷間成形した成形部５を挿入し、接続端子１７のネジ１８により締め付けて両者を一体化させる。
本実施例における多芯線の冷間圧縮成形による端末成形構造部は、線材が乱雑に絡み合った不規則，不揃い状態で成形されているため高い固着力を示した。
【００６５】
（比較例）
多芯導体線はＣｕ撚り線，線径：０.０５mm ，１束の線数：２４１３本を３列２段の６束：１４４７８本，長さ：任意（ここでは７０mm）を冷間圧縮により成形した。
【００６６】
ここではこれらの多芯導体撚り線を実施例１で用いた金型を使い、冷間圧縮整形を行った。すなわち、多芯導体撚り線を金型に配置し、プレス機により押し圧を行い所定の形状に成形した。成形品の形状は、８.２mm×８.１mm，厚さ：約  ３.２mmであった。この時のプレス機の圧力は約３.５tonである。
【００６７】
上記の具体的実施例及び比較例で成形した成形体の固着力を引き剥がし試験により行った。引き剥がし試験は、６束の場合は上段の３束と下段の３束に分け、夫々をチャックにつかみ引張り試験機により引張った。また、ストレート線の場合は、およそ半分の線に分け、夫々をチャックにつかみ引張り試験機により引張った。ろう付けした成形体についても同様に引き剥がし試験を行った。
【００６８】
その結果、本発明の成形体は、実施例１のもので約４.５kg，実施例２のもので約５.２kg を示した。また、実施例３の成形部をろう付けしたものは、約３５kg，後述する実施例７のもので約６.８kg，実施例８の成形部をろう付したものが約３５kg，実施例９の成形部をろう付したものは約４１kgを示した。
【００６９】
比較例の成形体のものは、引張り試験機のチャックに取り付ける時に成形体が崩れ、強度は零であった。
【００７０】
このように本発明で作製した成形体は、成形部の固着力が高いことが明らかであり、また、成形体をろう付けすることにより、更に高い固着力を示すことも明らかになった。
【００７１】
また、ネジやリベット方式による接続においても電気的に安定した特性を有した。
【００７２】
このようにして作製した端末成形構造部は、それ自身の固着力も高いことが明らかとなり、また、他の導体端子との接続においても満足する形態が得られた。すなわち、熱損傷の少ない端末成形構造部が得られ、信頼性の高い多芯導体線が可能になった。
【００７３】
（実施例６）
本実施例は図１３に示す様に実施例１で得た６束の撚り線となっている多芯導体線１の成形部５に実施例３に記載のりん銅ろうの箔３６を載置して他の導体にろう付する場合と同じろう箔３７が銅導体３８の表面にクラッドとして予め形成された部材を同様に載置して一体に形成するものである。
【００７４】
図１４は撚り線からなる多芯導体線１の端子となる成形部５にろう箔３７をクラッドした銅導体３８をろう付接合する電気抵抗加熱装置の断面図である。上部電極と下部電極間に成形部５の上にろう箔３７を成形部５に接触させて載置し、加圧するとともに交流電流を流して成形部５とろう箔３７との間を局部的に加熱溶融して接合した。
【００７５】
図１５は多芯導体線１の成形部５にろう箔３７をクラッドした銅導体３８をろう付した斜視図である。この様な銅導体３８をろう箔３７によって接合することにより成形部５内にろう材が浸透し強度の高い端子が得られ、図１０に示す様に穴６を設けて他の導体にネジ止めによる接続が信頼性高く行うことができる。
【００７６】
（実施例７）
本発明に係るリード線として他の実施例を示す。
【００７７】
多芯導体線は、Ｃｕ網線，線径：０.０７mm ，１網の線数：２７８４本を６枚重ね６段とし、その本数：１６７０４本，長さ：６５mmを冷間圧縮により成形した。冷間圧縮成形は、実施例１に示すような成形工程により作製した。
【００７８】
概略は、まず多芯網線を所定の長さに切断し６段に重ねて６束にする。６束の一端部を所定の長さで押さえ多芯網線の端末部を一端ほぐし、中心から外側へ広げる。次にブラシにより回転を加えよじる。そしてブラシで回転させながら乱雑，不規則，不揃いに絡み合わせた状態にする。次に金型により仮成形を施し６束の線の大きさよりやや大きい形状を作製する。そして仮成形品を金型に配置し、プレス機により押し圧を行い所定の形状に成形する。作製した成形品の形状は、８.２mm×８.１mm，厚さ：約５.８mm であった。この時のプレス機の圧力は約  ５.２ton である。
【００７９】
このようにして多芯網線４１の端末部４２を冷間により所定の形状に成形４５し、一体化した成形構造を図１６（ａ）に示す。また、同じ多芯網線４１の端末部４２を冷間により所定の形状に成形４５し、その中に接続用の穴４６加工を施し一体化した成形構造を図１６（ｂ）に示す。
【００８０】
本実施例における多芯線の冷間圧縮成形による端末成形構造部４５は、線材が乱雑に絡み合った不規則，不揃い状態で成形されているため高い固着力を示し、また、ＦＦＢ端子との接合部においてもろう材により高い接合強さを示した。
【００８１】
（実施例８）
図１７は実施例１〜７によって得た成形端子を有するリード線を用いることができるフューズ・フリー・ブレーカ（ＦＦＢ：回路遮断器）の断面図である。  ＦＦＢは規定の電流容量以上の電流が流れたときに回路を自動的に遮断するものである。図１７に示す様に、ＦＦＢは可動接触子２１，固定接触子２０，ハンドル２２，ハンドル２２の固定バネ２３，可動接触子２１のアーム２７，外部接続端子２９，多芯導体線よりなる可動部リード線２４，可動部リード線の両端に設けられた本発明の成形端子２５，発生したアームを消す消弧用金属積層体２８，本体ケース２６を有している。可動接触子２１，固定接触子２０はＡｇ−Ｗ，  Ａｇ−ＷＣ，Ａｇ−Ｃ，Ａｇ−Ｗ−Ｃ等のいずれかが用いられ、純銅からなるアーム２７及び外部接続端子２９に夫々ろう付される。固定バネ２３はコイルバネでピアノ線からなり、本体ケース２６は６−６ナイロン−ガラス繊維からなる。
本実施例における可動部リード線２４は図１に示す様に遮断開閉器用として用いられている多芯導体線は、Ｃｕ撚り線，線径：０.０５mm ，１束の線数：2413本を３列２段の６束：１４４７８本，長さ：６５mmを冷間圧縮により成形した。冷間圧縮成形は、実施例１に示すような成形工程により作製した。作製した成形形状は、実施例１で示した成形品とほぼ同じである。そして、端末成形構造の多芯導体線は、アーム２７の端子箇所と外部接続端子２９の接続箇所に接合される。すなわち、接合箇所は２箇所になる。
【００８２】
本実施例により可動部リード線２４は裸銅線によって構成されるので、軟らかく可撓性に富むので遮断時の動きをスムーズに出来る。
【００８３】
このように本発明で作製した成形体は、成形部の固着力が高いことが明らかであり、また、成形体をろう付けすることにより、更に高い固着力を示すことも明らかになった。
【００８４】
また、ネジやリベット方式による接続においても電気的に安定した特性を有していることを確認している。更に、ＦＦＢに取り付けた（ろう付け）状態における本発明の実施例２及び実施例３及び従来のＳｎめっき多芯導体線の可とう性を調査した。その結果、従来のＳｎめっき多芯導体線に比べて本発明の冷間圧縮成形多芯導体線は約２倍の可とう性を有した。
【００８５】
このようにして作製した端末成形構造の多芯導体線を遮断開閉器（ＦＦＢ）に用いることにより、ＦＦＢとしての性能を十分に発揮し、可とう性に優れることから長期使用に対しても信頼性の向上が図られた。
【００８６】
（実施例９）
図１８は実施例８の成形端子を有する多芯線を用いたフューズ・フリー・ブレーカ（ＦＦＢ）の断面図で、多芯導体線の接合部を拡大した図である。遮断開閉器用として用いられている多芯導体線は、Ｃｕ網線，線径：０.０７mm ，１網の線数：２７８４本を４枚重ね４段とし、その本数：１１１３６本，長さ：ここでは６５mmを冷間圧縮により成形した。冷間圧縮成形は、実施例１に示すような成形工程により作製した。作製した成形品の形状は、８.２mm×８.１mm，厚さ：約５.１mm であった。この時のプレス機の圧力は約３.７tonである。
【００８７】
次にアーム２７箇所と外部接続端子２９接続箇所に上記冷間圧縮成形した多芯導体線よりなる可動部リード線２４を接合した例について説明する。接合はろう付けにより行った例であり、アーム導体端子及び外部接続端子はＣｕにＡｇめっきした板状の４mm厚みで、抵抗溶接機による抵抗ろう付けを行った。ろう付けによる接合部３０のろう材は前述したりん銅ろう：りんを約５％，Ａｇを約１５％，残Ｃｕを含有した成分で、ろう材厚さ０.１３mm を用いた。
【００８８】
抵抗ろう付け条件は一段加熱：加圧５８kg，電流８.６ｋＡ ，１秒，二段加熱：加圧６０kg，電流９.４ｋＡ，１.５秒で接合した。
【００８９】
その結果、図１７に示すように導体端子となるアーム２７及び外部接続端子  ２９に端末成形構造の可動部リード線２４の成形端部２５がりん銅ろうにより良好なろう付けが行われた。すなわち、板状端子と端末成形部の夫々にりん銅ろうがぬれ、両者が良好且つ金属的に接合していた。
【００９０】
本実施例においても実施例８と同様の効果を有していた。
【００９１】
以上の実施例においては多芯撚り線，多芯網線等の導体線は、本発明の冷間圧縮成形によって、線材が乱雑に絡み合った不規則，不揃い状態で成形されているため成形部は高い固着力を示した。
【００９２】
また、圧縮した端末成形品は他の導体端子に接続する場合においても、例えばろう付けによる接続においてもろう材が両者をぬらし、良好な接合が達成できた。また、ネジやリベット方式による接続においても電気的に安定した特性を有した。
【００９３】
このようにして作製した端末成形構造部を遮断開閉器の導体リード線に用いることにより電気的性能を十分に発揮し、可とう性に優れることから長期使用に対しても信頼性の向上が図られた。すなわち、熱損傷の少ない端末成形構造部が得られ、信頼性の高い多芯導体線であることが確認された。また、本発明では、遮断開閉器について記述したが、その他に漏電遮断器、他にもリード線を内蔵している電気機器等にも本発明は適用できるものである。
【００９４】
また、多芯導体線においては種々な線材のもの、ＪＩＳで呼ぶ電気銅線、または銀線，金属、あるいは夫々の線材に例えば錫メッキ等を施した線材までが本発明の多芯線として適用できる。多芯線としては本発明で記述した撚り線，ストレート線，網線等一般的な線材が適用できる。また、線径においても、０.０１mm から０.３mm まで端末成形構造を作製することを確認しており、十分に適用できる。その他の角線や楕円形等の形状においても同様に本発明の冷間圧縮成形構造で作製できる。
【００９５】
本発明で適用する多芯線材は、裸線材が多いため耐食性や耐酸化性等を考慮した対策をとることも有効である。例えば、リード線及び端末部を絶縁物で覆うことも信頼性向上に寄与することを確認している。
【００９６】
【発明の効果】
本発明によれば、多芯導体線の冷間圧縮成形による端末成形構造部は、線材が乱雑に絡み合った不規則，不揃い状態で成形されているため加熱することなく高い固着力を有するフューズフリー遮断器とそれに用いられるリード線が得られるものである。
【００９７】
また、圧縮した端末成形品は他の電気機器の導体端子に接続する場合においても、例えばろう付けによる接合においてもろう材が両者をぬらし、良好な接合が達成できた。また、ネジやリベット方式による接続においても電気的に安定した特性を維持できる。
【００９８】
すなわち、冷間圧縮成形で作製するため熱損傷の少ない端末成形構造部が得られる。それを用いた遮断開閉器等は、端子間をろう材等で接合されるため、電気的にも低い値を示し、長期間にわたり安定して使用することができる。
【図面の簡単な説明】
【図１】  本発明の所望の長さに多芯導体線を切断した斜視図。
【図２】  本発明の多芯導体線の端部を絡めた状態に形成する装置の構成図。
【図３】  多芯導体線の端末部を一端ほぐし、乱雑，不規則，不揃いに絡み合わせた状態を示す斜視図。
【図４】  端部の仮成形を行う装置の構成図。
【図５】  端部の仮成形状態を示す斜視図。
【図６】  端部を圧縮成形するプレス機の構成図。
【図７】  本発明の圧縮成形で作製した端部を有する多芯導体線の斜視図。
【図８】  本発明の実施例１で成形した成形部の断面図。
【図９】  多芯導体線の端末部を他の導体端子にろう材により接合した構造（ａ）及び多芯導体線の端末部を他の導体端子にリベットにより接続した構造（ｂ）を示す斜視図。
【図１０】  本発明の実施例４の成形条件で成形した穴付き成形構造を示す斜視図。
【図１１】  多芯導体線の端末部を他の導体端子に穴を用いてネジ止めした構造（ａ）及び多芯導体線の端末部を他の導体端子に穴を用いてリベット止めした構造（ｂ）を示す斜視図。
【図１２】  本発明の実施例５の成形条件で成形した成形構造を示し、多芯導体線の角型端末部を他の導体端子に接続する形態（ａ）及び多芯導体線の丸型端末部を他の導体端子に接続する形態（ｂ）を示す斜視図。
【図１３】  本発明の実施例６に示す多芯導体線の斜視図。
【図１４】  本発明の多芯導体線に銅導体を接合する接合装置の断面図。
【図１５】  本発明の実施例６で得た多芯導体線の斜視図。
【図１６】  実施例７によって得られた多芯導体線の斜視図。
【図１７】  フューズフリー回路遮断器の断面図。
【図１８】  フューズフリー回路遮断器の部分断面図。
【符号の説明】
１…多芯導体線、２…端末部、３…団子状態、４…仮成形部、５…成形部、６…穴、７…端子板、８…ろう材、９，１２…金具、１０，１４…リベット、１１，１６，１８…ネジ、１３…ワッシャ、１５，１７…接続端子、２０…固定接触子、２１…可動接触子、２２…ハンドル、２３…固定バネ、２４…可動部リード線、２５…成形端子、２６…本体ケース、２７…アーム、２８…消弧用金属積層体、２９…外部接続端子、３０…接合部、３１…押え治具、３２…周方向回転ブラシ、３３…軸方向回転ブラシ、３４…金型、３５…ポンチ、３６…箔、３７…ろう箔、３８…銅導体。
【図１】
0003815089.tif 000002
【図２】
0003815089.tif 000003
【図３】
0003815089.tif 000004
【図４】
0003815089.tif 000005
【図５】
0003815089.tif 000006
【図６】
0003815089.tif 000007
【図７】
0003815089.tif 000008
【図８】
0003815089.tif 000009
【図９】
0003815089.tif 000010
【図１０】
0003815089.tif 000011
【図１１】
0003815089.tif 000012
【図１２】
0003815089.tif 000013
【図１３】
0003815089.tif 000014
【図１４】
0003815089.tif 000015
【図１５】
0003815089.tif 000016
【図１６】
0003815089.tif 000017
【図１７】
0003815089.tif 000018
【図１８】
0003815089.tif 000019